(57)【特許請求の範囲】
【請求項１】
（ａ）カナダ標準濾水度（ＣＳＦ）指数で少なくとも５３０の濾水度を有する複数の低フィブリル化アラミド繊維と、（ｂ）綿繊維と、（ｃ）炭素繊維と、（ｄ）炭素粒子と、（ｅ）少なくとも１種類の充填材とを含む、非アスベスト非金属性摩擦材料に用いるための繊維質基材。
【請求項２】
低フィブリル化アラミド繊維は０．５ｍｍ〜６ｍｍの範囲内の平均繊維長さを有する、請求項１記載の繊維質基材。
【請求項３】
繊維質基材が平均して２．０〜１５μｍ直径の平均サイズの範囲である孔を有する、請求項１記載の繊維質基材。
【請求項４】
非アスベスト、非金属性摩擦材料が少なくとも５０％の空隙を有する、請求項１記載の繊維質摩擦材料。
【請求項５】
１０〜５０重量％の低フィブリル化アラミド繊維と；１０〜３５重量％の炭素粒子と；５〜２０重量％の綿繊維と；２〜１５重量％の炭素繊維と；０〜３５重量％の充填材とを含む請求項１記載の繊維質基材。
【請求項６】
フェノール樹脂又は改質フェノール樹脂を含浸させた、請求項１記載の繊維質基材を含む非アスベスト摩擦材料。
【請求項７】
フェノール樹脂とシリコーン樹脂との混合物を含浸させた、請求項１記載の繊維質基材を含む、非アスベスト非金属性摩擦材料であって、混合物中のシリコーン樹脂量が混合物の重量に基づいて５〜８０重量％の範囲であり、摩擦材料が高度な耐熱性と実質的に均一な摩擦係数とを示す上記摩擦材料。
【請求項８】
フェノール樹脂が溶剤物質中に存在し、シリコーン樹脂がフェノール樹脂の溶剤物質と相容性である溶剤物質中に存在する、請求項７記載の摩擦材料。
【請求項９】
シリコーン−フェノール樹脂混合物中に存在するシリコーン樹脂の量が、混合物の重量に基づいて２０〜２５重量％の範囲である、請求項７記載の摩擦材料。
【請求項１０】
カナダ標準濾水度（ＣＳＦ）指数で少なくとも５３０の濾水度を有する低フィブリル化アラミド繊維を、炭素粒子と、綿繊維と、炭素繊維と、少なくとも１種類の充填材と混合して、繊維質基材を形成する工程と、この繊維質基材にフェノール樹脂又は改質フェノール樹脂を含浸させる工程と、その後に含浸済み繊維質基材を予め定められた温度において予め定められた時間にわたって硬化させる工程とを含む、非アスベスト非金属性摩擦材料の製造方法。
【発明の詳細な説明】
【０００１】
【発明が属する技術分野】
本発明は、低フィブリル化(less fibrillated)アラミド繊維と、綿繊維と、炭素繊維と、炭素粒子と、例えば珪藻土のような充填材とを含む非アスベスト非金属性繊維質基材に関する。本発明はさらに、フェノール樹脂又は改質フェノール樹脂ブレンドを含浸させた上記繊維質基材を含む複合摩擦材料に関する。ある一定の実施態様において、少なくとも１種類のシリコーン樹脂に繊維質基材の含浸に用いるための少なくとも１種類のフェノール樹脂をブレンドする。
【０００２】
本発明の摩擦材料は改良された強度、多孔度、耐摩耗性及びノイズ抵抗(noise resistance)を有する。本発明の摩擦材料はさらに、慣用的な摩擦材料よりも大きい摩擦安定性と熱容量とを有する。この摩擦材料は高エネルギー用途及びノイズフリー(noise free)状態に特に有用である。
【０００３】
【従来の技術】
新しい、進歩した伝動系(transmission system)と制動系が自動車産業によって開発されつつある。これらの新しい系はしばしば、高エネルギー必要条件を含む。それ故、これらの進歩した系の増大したエネルギー必要条件を満たすために摩擦材料テクノロジも開発されなければならない。
【０００４】
特に、新しい高エネルギー型摩擦材料が必要とされる。新しい高エネルギー摩擦材料はさらに、表面速度が約６５ｍ／秒までであるような高速度に耐えることができなければならない。その上、摩擦材料は約１５００ｐｓｉまでの高いフェーシング・ライニング圧力(facing lining pressure)に耐えることが可能でなければならない。摩擦材料が限定された潤滑条件下で有用であることも重要である。
【０００５】
摩擦材料は、進歩した伝動系及び制動系において有用であるために、耐久性であり、かつ高度な耐熱性を有さなければならない。摩擦材料は高温において安定に留まるのみでなく、作動状態中に発生される高熱を迅速に消散させることも可能でなければならない。
【０００６】
新しい伝動系及び制動系の係合と分離(engagement and disengagement)中に発生する高速度は、摩擦材料がこの係合中に比較的定常な摩擦を維持することが可能でなければ成らないことを意味する。１つの歯車から他の歯車へのパワーシフト中に制動系又は伝動系における材料の“震動(shudding)”を最小にするために、広範囲な速度及び温度にわたって摩擦材料が比較的不変であることが重要である。摩擦係合中に摩擦材料がノイズ又は“ガーガーいう音”を有さないように、摩擦材料が望ましいトルク曲線形状(torque curve shape)を有することも重要である。
【０００７】
従来は、摩擦材料中に温度安定性のためにアスベスト繊維が含まれていた。例えば、Ａｒｌｅｄｔｅｒ等の米国特許第３，２７０，８４６号はアスベストと共にフェノール樹脂及びフェノール改質樹脂を用いることを述べている。しかし、現在、健康と環境の問題のために、アスベストはもはや用いられていない。比較的最近の摩擦材料は、ペーパー材料又は繊維材料の含浸をフェノール樹脂又はフェノール改質樹脂によって改変することによって摩擦材料中にアスベストが存在しないことを克服しようと試みている。しかし、これらの摩擦材料は発生する高熱を迅速に消散させず、現在開発中の高速度系に用いるために現在要求される、必要な耐熱性及び充分に高い摩擦係数性能を有していない。
【０００８】
フェノール樹脂は湿式クラッチ用摩擦材料に用途を見いだしているが、フェノール樹脂は種々な限界を有する。フェノール樹脂の摩擦材料は新しい高エネルギー伝動系に用いるために必要な高い耐熱性を有さない。特に、フェノール樹脂は約４５０℃〜５００℃の温度において炭化し、この温度は高エネルギー用途に有用であるためにあまりに低すぎる。さらに、フェノール樹脂は硬質物質であるので、フェノール樹脂を摩擦材料に用いる場合には、不均一なライニング摩耗とセパレータ・プレートの“ホットスポット(hot spot)”とが生ずる。
【０００９】
フェノール樹脂摩擦材料の限界及び欠点を克服しようとする試みには、フェノール樹脂の代わりに他の熱硬化性樹脂を用いることがある。摩擦材料を製造する１つの試みは、フェノール樹脂を種々な合成樹脂によって改質することを含む。Ｔａｋａｒａｄａ等の米国特許第４，６５７，９５１号に述べられている１例は、オルガノポリシロキサンによって改質されたフェノール樹脂であり、これを圧縮成形して摩擦材料を形成する。フェノール樹脂とオルガノポリシロキサンとを一緒に反応させて、縮合反応を起こさせ、次に蒸留し、冷却によって凝固させ、微粉砕して、粉状フェノール改質樹脂を得る。この粉状フェノール改質樹脂は圧縮成形摩擦材料の形成に用いられた。
【００１０】
知られているかぎりでは、フェノール樹脂をブレンドしたシリコーン材料を包含し、摩擦ペーパー(friction paper)を含浸させるために用いられる、伝動系に用いるため摩擦材料は開示されていない。
【００１１】
Ｈａｒｔｍａｎｎ等の米国特許第３，９１１，０４５号参考文献は、圧縮成形組成物として用いるための、フェノール樹脂をブレンドしたシリコーン材料を開示しているが、シリコーン材料に樹脂材料を都合よくブレンドすることができ、シリコーン材料を摩擦ライニング材料に含浸させるために用いることができることは開示又は示唆されていない。対照的に、摩擦材料中にシリコーン樹脂を用いる今までの試みは受容されていない。シリコーン樹脂によって含浸された又は飽和された摩擦ライニングは、今までは、不良な剪断強度と離層抵抗を示している。さらに、シリコーン樹脂によって飽和された摩擦材料は通常は弾性的でありすぎるので、試験は好ましくない摩擦及び摩耗特徴の結果を生ずる。フェノール−ホルアルデヒド樹脂−ポリシロキサン樹脂から完全に形成された成形摩擦ライニング組成物が、知られているとしても、用いられていないことは意外ではない、この理由は、このような成形組成物が必要な、不変の摩擦係数という特徴を有さず、このような摩擦材料が高エネルギー及び高熱条件下で破壊するからである。
【００１２】
摩擦材料が“湿式(wet)”用途において有用であるためには、摩擦材料は非常に多様な、受容される特徴を有さなければならない。摩擦材料はレジリエント(resilient)又は弾性であって、しかも圧縮永久歪み、摩耗及び応力に耐性でなければならず；高度な耐熱性を有し、熱を迅速に消散させることができなければならず；長時間持続する、安定で、一貫した摩擦性能を有さなければならない。これらの特徴のいずれか１つが満たされないならば、摩擦材料の最適の性能は満たされない。
【００１３】
したがって、適当な摩擦ライニング又は繊維質基材に対して含浸樹脂(impregnating resin)を用いて高エネルギー用途の摩擦材料を形成することも重要である。摩擦材料は、含浸中に湿潤樹脂によって飽和されるとき、及び使用中にブレーキ液又は伝動液によって飽和されるときの両方において、良好な剪断強度を有さなければならない。
【００１４】
ある一定の用途では、摩擦材料が、使用中に高い流体透過容量(fluid permeation capacity)が存在するような、高い多孔度を有することも重要である。したがって、摩擦材料が多孔質であることのみが重要ではなく、摩擦材料は圧縮可能でもなければならない。摩擦材料中に浸透した流体は、制動又は伝動の作動中に加えられる圧力下で摩擦材料から迅速に圧搾されるか又は放出されることができなければならず、しかもライニング材は圧潰してはならない。摩擦材料が、制動又は伝動の作動中に発生される熱を迅速に消散させるためにも、高い熱伝導性を有することも重要である。
【００１５】
他の摩擦材料では、炭素材料と結合した金属繊維が、耐摩耗性のために、摩擦材料に包含されていた。例えば、Ｆｕｊｉｍａｋｉ等の米国特許第４，４５１，５９０号は、金属繊維と、充填材と、炭素粒子と、炭素繊維と、フェノール樹脂とを有する摩擦材料を述べている。しかし、金属に基づく摩擦材料は、使用中に高い流体透過容量を可能にするほど、充分な多孔度と圧縮可能性とを有さない。さらに、金属に基づく摩擦材料は充分にレジリエント又は弾性ではなく、しかも約１５００ｐｓｉ（約１０５ｋｇ／ｃｍ2）までの高いフェーシング・ライニング圧力に耐えることができるほど圧縮永久歪みに耐性ではない。金属に基づく摩擦材料はその上、新しい伝動及び制動系の係合及び分離中に発生される約６５ｍ／秒までの高い表面速度に耐えることができない。
【００１６】
他の最近の摩擦材料は、セルロース又はアラミド型パルプ若しくは繊維を含めることによって、アスベスト繊維の存在しないことを克服しようと試みている。しかし、これらのアラミド型繊維は比較的フィブリル化した表面を有し、この表面は摩擦ペーパー中で繊維を密接にもつれさせる。もつれた繊維は得られる摩擦ペーパーを緻密にし、新しい高エネルギー伝動系に必要な望ましい多孔度に達しない多孔度を有させる。
【００１７】
【発明が解決しようとする課題】
本発明は、合成グラファイトと非炭素繊維又は活性炭粒子とを含有する、同時係属出願米国特許出願第０８／７８９，０６３号（１９９７年１月２８日出願、現在認可）において開示された摩擦材料を凌駕する改良である。本発明は炭素繊維の存在のために良好なノイズ又はガーガー音抵抗を有する。
【００１８】
知られているかぎり、炭素繊維、綿繊維及び炭素粒子と組合せて、現在入手可能なアラミド繊維よりも低フィブリル化であるアラミド型繊維を包含する、伝動系に用いるための摩擦材料は開示されていない。
【００１９】
したがって、先行技術の摩擦材料に比べて、信頼できる、改良された性質を有する改良された摩擦材料を提供することが、本発明の目的である。
【００２０】
本発明の他の目的は、高度な熱伝導性、多孔度、強度及びノイズ抵抗を有する摩擦材料を提供することである。
【００２１】
良好な摩擦材料の必要性を考慮した広範囲な研究の結果、改良された特徴を有する摩擦材料が本発明によって開発されている。本発明の湿式摩擦材料(wet friction material)は、摩擦材料が使用中に例えばブレーキ液又は自動伝動流体のような液体によって“湿潤される(wetted)”又は含浸される“湿式”用途に有用である。“湿式”摩擦材料の使用中に、流体は結局は摩擦材料から圧搾されるか、又は摩擦材料を含浸する。湿式摩擦材料は“乾式(dry)"摩擦材料とは、それらの組成と物理的特徴の両方において非常に異なる。
【００２２】
【課題を解決するための手段】
上記必要性を満たすために、操作中に経験される条件と同様な条件下で、多くの材料を摩擦特性と耐熱性特性とに関して評価した。商業的に入手可能なブレーキライニングと伝動材料(transmission material)の両方を研究して、これらの両方が高エネルギー用途に用いるために適切ではないことが判明した。
【００２３】
本発明はブレーキ及びクラッチ用途において特に有用である。本発明は、低フィブリル化アラミド繊維と、綿繊維と、炭素繊維と、炭素粒子と、少なくとも１種類の充填材とを含み、任意に、他の成分を含む繊維質基材を提供する。
【００２４】
低フィブリル化アラミド繊維は多孔質の繊維質基材を形成する。炭素繊維は摩擦材料に、摩擦材料が望ましい耐熱性を有するような、良好な熱伝導性を与える。炭素粒子は摩擦材料に、例えば、シフト中の良好な若しくは滑らかな“感触”及びブレーキとクラッチの本質的にノイズ若しくは“ガーガー音”の無い作動のような、良好な摩擦特徴を与える。少量の綿繊維の存在は摩擦材料に、例えば、摩擦材料の初期の使用中に生ずる震動が殆ど又は全く無いような、望ましい“始動(break-in)”を与える。
【００２５】
繊維質基材に異なる樹脂系を用いて含浸させることができる。ある一定の実施態様では、繊維質基材にフェノール樹脂又は改質フェノール系樹脂(modified phenolic-based resin)を含浸させることが有用である。また、ある一定の実施態様では、シリコーン樹脂に相容性溶媒中でフェノール樹脂をブレンド又は混合して、このシリコーン−フェノール樹脂ブレンドを本発明の繊維質基材の含浸に用いる場合に、特に有用な高エネルギー摩擦材料が形成される。このような高エネルギー摩擦材料は高い摩擦安定性と高度な耐熱性とを有する。
【００２６】
本発明の摩擦材料は、摩擦材料の有効寿命中の不均一なライニング摩耗とそれによるセパレータープレート“ホットスポット”の形成との発生を防止する。摩擦材料上に不均一な摩耗が殆ど存在しない場合には、クラッチ又はブレーキ要素の“定常状態”が維持され、それによってクラッチ及びブレーキのより一貫した性能が維持される可能性が大きい。さらに、本発明の摩擦材料は、使用中の離層に耐えるような、良好な剪断強度を示す。
【００２７】
本発明によって有用な種々な樹脂はフェノール樹脂と、フェノール系樹脂とを包含する。例えばエポキシ、ブタジエン、シリコーン、桐油、ベンゼン、カシューシェルナッツ油等のような、他の改質成分を樹脂ブレンド中に包含する種々なフェノール系樹脂が本発明に有用であると考えられることを理解すべきである。フェノール改質樹脂中には、フェノール樹脂が一般に樹脂ブレンドの約５０重量％以上（存在する溶媒は除く）で存在する。しかし、ある一定の実施態様では、含浸剤樹脂(impregnant resin)ブレンドが、シリコーン−フェノール混合物の重量（溶媒及び他の加工助剤を除外する）に基づいて、約５〜約８０重量％、ある種の目的のためには約１５〜約５５重量％、ある特定の実施態様では約１５〜約２５重量％のシリコーン樹脂を含有する場合に、摩擦材料が改良されうることが判明している。
【００２８】
本発明に有用なシリコーン樹脂は例えば熱硬化性シリコーンシーラント及びシリコーンゴムを包含する。種々なシリコーン樹脂が本発明によって有用である。或る樹脂は特にキシレンとアセチルアセトン（２，４−ペンタンジオン）とを含む。シリコーン樹脂は約３６２゜Ｆ（１８３℃）の沸点、６８゜Ｆ（２０℃）における蒸気圧、２１ｍｍＨｇ、４．８の蒸気密度（空気＝１）、無視できる程度の水中溶解度、約１．０９の比重、揮発性物質％(percent volatile)  ５重量％、０．１未満の蒸発率（エーテル＝１）、Ｐｅｎｓｋｙ−Ｍａｒｔｅｎｓ方法による引火点約１４９゜Ｆ（６５℃）を有する。他のシリコーン樹脂も本発明によって使用可能であることを理解すべきである。他の有用な樹脂ブレンドは、例えば適当なフェノール樹脂を包含し、この適当なフェノール樹脂は（重量％で）、約５５〜約６０％のフェノール樹脂と；約２０〜約２５％のエチルアルコールと；約１０〜約１４％のフェノールと；約３〜約４％のメチルアルコールと；約０．３〜約０．８％のホルムアルデヒドと；約１０〜約２０％の水とを包含する。他の適当なフェノール系樹脂は（重量％で）、約５０〜約５５％のフェノール／ホルムアルデヒド樹脂と；約０．５％のホルムアルデヒドと；約１１％のフェノールと；約３０〜約３５％のイソプロパノールと；約１〜約５％の水とを包含する。
【００２９】
他の有用な樹脂が、約５〜約２５重量％、好ましくは約１０〜約１５重量％のエポキシ化合物を含有し、残部（溶媒及び他の加工助剤を除外する）がフェノール樹脂であるエポキシ改質フェノール樹脂であることも判明している。ある一定の実施態様では、エポキシ−フェノール樹脂化合物はフェノール樹脂単独よりも大きい耐熱性を摩擦材料に与える。
【００３０】
繊維質基材による樹脂の目標含浸量(target pick-up)は、ある一定の実施態様では、総シリコーン−フェノール樹脂の約４０〜約６５重量％の範囲であり、特定の実施態様では、約６０〜少なくとも６５重量％の範囲であることが好ましい。繊維質基材に樹脂を含浸させた後に、繊維質基材を３００〜４００℃の範囲内の温度において一定時間（ある一定の実施態様では、約１／２時間）硬化させて、樹脂結合剤を硬化させて、摩擦材料を形成する。摩擦材料の最終厚さは繊維質基材の初期厚さに依存し、ある一定の実施態様では、好ましくは約０．０１４”から約０．０４０”までの範囲である。
【００３１】
さらに、樹脂ブレンドの製造と含浸用の繊維質に基づく物質(impregnating fibrous-based material)の製造の両方に有用であると分かっている、他の成分と加工助剤とを摩擦材料に含めることができると考えられる。
【００３２】
フェノール樹脂とシリコーン樹脂とを用いる実施態様では、シリコーン樹脂とフェノール樹脂とを一緒にブレンドする場合に、新規な化合物は形成されない。これらの樹脂は別々に硬化し、新規な化合物が形成されない。表１は、硬化したシリコーン樹脂、硬化したフェノール樹脂、及び硬化している、シリコーン樹脂とフェノール樹脂との５０／５０ブレンドに関する波数の主要なＦＴ−ＩＲピークを示す。表から知ることができるように、５０／５０シリコーン−フェノールブレンドに新しいピークが生じず、存在するピークはシリコーン樹脂とフェノール樹脂の両方の存在を表す。したがって、樹脂が別々に硬化して、新規な化合物は形成されないことが実証される。
【００３３】
表１
波数における主要なＦＴ−ＩＲピーク
シリコーン樹脂   フェノール樹脂   ５０／５０ブレンド
−−                ３３６４                ３３６６
２９６６                −−                  ２９６４
−−                １５１０                １５１０
−−                １４７９                １４８１
１４１２                −−                  １４１０
１２７１                −−                  １２６１
７９８                −−                    ８００
７６７                −−                    ７６９
【００３４】
シリコーン樹脂とフェノール樹脂の両方は、相互に相容性である溶媒中に存在する。これらの樹脂を一緒に混合して（好ましい実施態様では）、均質なブレンドを形成して、繊維質基材に含浸させるために用いる。繊維質基材にフェノール樹脂を含浸させ、次にその後にシリコーン樹脂を加える場合には又はこの逆の場合にも、同じ効果は生じない。シリコーン−フェノール樹脂溶液の混合物と、シリコーン樹脂粉末及び／又はフェノール樹脂粉末のエマルジョンとの間にも相違がある。シリコーン樹脂とフェノール樹脂とが溶液状態で存在する場合には、それらは完全に硬化しない。これに反して、シリコーン樹脂とフェノール樹脂との粉末粒子は不完全に硬化する。シリコーン樹脂とフェノール樹脂の不完全な硬化は繊維質基材の良好な含浸を妨げる。
【００３５】
本発明のある一定の実施態様では、繊維質基材に、フェノール樹脂とその溶媒とに相容性である溶媒中のシリコーン樹脂のブレンドを含浸させる。１実施態様では、イソプロパノールが特に適した溶媒であることが判明している。しかし、例えばエタノール、メチル−エチルケトン、ブタノール、イソプロパノール、トルエン等のような、他の種々な適当な溶媒を本発明の実施に用いることができることを理解すべきである。フェノール樹脂とブレンドして、種々な繊維質基材に含浸させるために用いる場合に、シリコーン樹脂の存在は、得られた摩擦材料をフェノール樹脂のみを含浸させた繊維質基材よりも弾性にさせる。ブレンドされたシリコーン−フェノール樹脂を含浸させた本発明の摩擦材料に圧力を加える場合には、より一層均一な圧力分布が得られ、これは不均一なライニング摩耗が生じる可能性を減ずる。シリコーン樹脂とフェノール樹脂とを一緒に混合した後に、この混合物を繊維質基材に含浸させるために用いる。
【００３６】
摩擦材料の弾性が大きいと、伝動又は制動中の流体は摩擦材料の多孔質構造を通って迅速に移動することができるので、摩擦材料の使用中のより均一な熱消散が可能になる。さらに、弾性の増強は摩擦材料上のより均一な圧力又は一様な圧力分布を可能にするので、不均一なライニング摩耗又はセパレータプレートの“ホットスポット”が除去される。
【００３７】
本発明の摩擦材料は高度な耐久性と高い離層抵抗を有する。本発明の摩擦材料の剪断強度（ｐｓｉ）は慣用的な摩擦材料の剪断強度よりも大きい。低フィブリル化繊維と炭素繊維との使用は摩擦材料に多孔質構造を与え、結果として、摩擦材料に増強された耐熱性を与える。この繊維形態は増強された耐熱性を与えるのみでなく、離層抵抗と、キーツという音又はノイズ抵抗をも与える。炭素繊維と炭素粒子との存在は耐熱性の増強、定常な摩擦係数の維持、キーツという音抵抗を助成する。
【００３８】
物質を含浸させるための種々な方法を本発明によって実施することができる。好ましくは、含浸用樹脂物質が摩擦材料１００重量部につき約３０〜約６５重量部を成すように、繊維質基材にフェノール樹脂又は改質フェノール樹脂を含浸させる。繊維質基材が樹脂によって含浸された後に、含浸済み繊維質基材を予め定められた長さの時間、望ましい温度に加熱して、摩擦材料を形成する。この加熱はフェノール樹脂を約３００゜Ｆ（１４８．９℃）の温度において硬化させる。例えばシリコーン樹脂のような他の樹脂が存在する場合には、加熱は約４００゜Ｆ（２０４．４℃）の温度においてシリコーン樹脂を硬化させる。その後に、含浸され、硬化された摩擦材料を望ましい基体に適当な手段によって付着させる。
【００３９】
本発明の他の態様は、組み合わされてペーパー様繊維質基材を形成する、低フィブリル化アラミド繊維と、綿繊維と、炭素繊維と、炭素粒子と、少なくとも１種類の充填材とを含む繊維質基材に関する。繊維質基材を形成するための種々な方法が本発明の繊維質基材の製造に有用であると考えられることを理解すべきである。繊維質基材への低フィブリル化アラミド繊維と炭素繊維との使用が摩擦材料の、高温に耐える能力を改良することが、本発明において本発明者によって発見されている。繊維質基材中の比較的少量の綿繊維が摩擦材料のクラッチ“始動”特性を改良することも判明している。
【００４０】
種々な摩擦ライニング材料がアラミド繊維の使用を開示しているが、一般にコア繊維に付着したフィブリルを殆ど有さない低フィブリル化アラミド繊維を含む摩擦材料を提供することは、本発明までは知られていなかった。低フィブリル化アラミド繊維の使用はより多孔質な構造を有する摩擦材料を生じる；即ち、典型的なフィブリル化アラミド繊維を用いる場合よりも多くの、より大きい孔が存在する。多孔質構造は一般に、孔サイズと液体透過性とによって定義される。好ましい実施態様では、繊維質基材は平均して直径約２．０〜約１５μの平均サイズの範囲である孔を画定する。ある一定の実施態様では、平均孔サイズは直径約２．５〜約４μの範囲であり、摩擦材料は容易に得られる少なくとも５０％の空隙、特定の実施態様では少なくとも約６０％以上の空隙を有した。
【００４１】
大きい平均流動孔径(mean flow pore diameter)と透過性とは、摩擦材料が、摩擦材料の多孔質構造を通して物質の良好な自動伝動流体の流動のために低温で、又は伝動中に発生する低い熱で作動しやすいことを実証する。伝動系の作動中に、特に高温において自動伝動流体の破壊にために、摩擦材料の表面上の油付着が時間が経過するにつれて発生する傾向がある。繊維上の油付着は孔の開口部を減ずる。それ故、摩擦材料が最初に大きい孔を有して始動する場合には、大きく開放した孔が摩擦材料の有効寿命中に留まる。さらに、少なくとも部分的にシリコーン樹脂を含浸させた実施態様では、シリコーン樹脂がその弾性特徴のために摩擦ライニング中の繊維がより大きな開放構造を有することを可能にする。
【００４２】
低フィブリル化アラミド繊維の長さは約０．５〜約６ｍｍの範囲であり、約４５０より大きいカナダ標準濾水度（ＣＳＦ）を有し、ある一定の実施態様では、約５００〜約５５０、他の特定の実施態様では、約５８０〜６４０、最も好ましくは、約６２０〜６４０のＣＳＦを有する。これに反して、例えばアラミドパルプのような、より大きくフィブリル化した繊維は約２８５〜２９０の濾水度(freeness)を有する。
【００４３】
“カナダ標準濾水度”（Ｔ２２７ｏｍ−８５）は、繊維のフィブリル化度が繊維の濾水度の尺度として表されることができることを意味する。ＣＳＦ試験は、１リットルの水中の３ｇの繊維の懸濁液が排出されることができる速度の任意の尺度を与える。それ故、低フィブリル化アラミド繊維は、他のアラミド繊維又はパルプよりも、大きい濾水度又は摩擦材料からの流体の大きい排出速度を有する。約５３０〜６５０、好ましくは約５８０〜６４０、最も好ましくは約６２０〜６４０の範囲内のＣＳＦを有するアラミド繊維を含む摩擦材料が、慣用的な高フィブリル化アラミド繊維を含有する摩擦材料よりも、優れた摩擦性能とより良好な材料特性を有することが、今回意外にも判明した。高いＣＳＦと共に長い繊維長さが高強度、高い多孔度及び良好な耐摩耗性を有する摩擦材料を生じることが、意外にも、判明している。低フィブリル化アラミド繊維（約５８０〜６４０のＣＳＦ）が特に良好な長期間耐久性と安定な摩擦係数とを有する。
【００４４】
摩擦材料の構造が高度に多孔質であればあるほど、熱消散は効果的である。使用中に摩擦材料の係合中の摩擦材料への油流入と摩擦材料からの油流出とは、摩擦材料が多孔質であると、より迅速に生ずる。
【００４５】
低フィブリル化アラミド繊維を含む繊維質基材に炭素粒子と炭素繊維とを含めることは、本発明までは、知られていなかった。繊維質基材への炭素粒子と炭素繊維との使用は、繊維質基材に三次元構造を与える。さらに、低フィブリル化繊維と、炭素粒子と、炭素繊維と、充填材とが、繊維質基材の全体を通して大きな孔開口部が存在するように、繊維質基材の孔構造を改良する。多孔度の増強は摩擦材料の弾性をも増強させる。低フィブリル化アラミド繊維の低度のフィブリル化はより高度に多孔質構造を有する摩擦材料を生じる。
【００４６】
ある一定の実施態様では、炭素粒子のサイズと形態が約２０〜約５０μサイズ範囲内であることが好ましい。炭素粒子サイズが大きすぎる又は小さすぎると、最適の三次元構造が形成されず、したがって、耐熱性が最適ではないことが発見されている。
【００４７】
種々な充填材が本発明の繊維質基材に用いられる。特に、例えば珪藻土のような、シリカ充填材が有用である。しかし、他の種類の充填材も本発明に用いるために適しており、充填材の選択が摩擦材料の特定の必要条件に依存することが考えられる。
【００４８】
繊維質基材に高い摩擦係数を与えるために、綿繊維が本発明の繊維質基材に加えられる。ある一定の実施態様では、約５〜約２０％、特定の実施態様では約１０％の綿繊維を繊維質基材に加えることもできる。
【００４９】
繊維質基材の組成の１例は、約１０〜約５０重量％の低フィブリル化アラミド繊維と；約１０〜約３５重量％の活性炭粒子と；約５〜約２０重量％の綿繊維と；約２〜約１５重量％の炭素繊維と、約１０〜約３５重量％の充填材とを含む。ある一定の実施態様では、有用であると判明している、ある特定の組成は約３５〜約４５重量％の低フィブリル化アラミド繊維と；約１０〜約２０重量％の活性炭粒子と；約５〜約１５重量％の綿繊維と；約２〜約１０重量％の炭素繊維と、約２５〜約３５重量％の充填材とを含む。
【００５０】
【実施例】
下記実施例は、本発明の繊維質基材と摩擦材料とが慣用的な摩擦材料を凌駕する改良であることのさらなる証拠を提供する。本発明の種々な好ましい実施態様を下記実施例に述べるが、これらの実施例は本発明の範囲を限定することを意図しない。
【００５１】
図１は、本発明の摩擦材料と、比較例の高エネルギー摩擦材料との中点値摩擦係数を示す。繊維質基材は約４０重量％の低フィブリル化アラミド繊維と；約１５重量％の活性炭粒子と；約１０重量％の綿繊維と；約５重量％の炭素繊維と、約３０重量％の充填材とを含む。本発明の繊維質基材の摩擦係数は、サイクル回数が増加しても、比較的定常に留まり、この摩擦材料の高い摩擦安定性を示す。本発明の繊維質基材に関して、サイクル回数が増加しても、摩擦係数の低下は生じない。さらに、この比較的定常な摩擦係数は、本発明の摩擦材料が非常に安定であることを意味する。
【００５２】
図２は、本発明の摩擦材料が高速度、高エネルギー及び高温用途において特に有用であることを実証する、トルク曲線の形状を示す。この安定なトルク曲線は、本発明の摩擦材料がノイズを有さないことも示す。
【００５３】
この図から知ることができるように、本発明の摩擦材料は比較材料よりも一貫して良好に機能する。したがって、本発明の繊維質基材は高速度において比較材料よりも非常に良好に機能する。
【００５４】
以下の表２は、本発明の摩擦材料が良好なノイズ抵抗又はガーガーいう音抵抗を有し、末端用途の顧客の必要条件を満たすことを示す。
【００５５】
0004383565.tif 000002
【００５６】
【産業上の利用可能性】
本発明はクラッチプレート、伝動帯、ブレーキシュー、シンクロナイザーリング、摩擦ディスク又は系プレートに用いるための高エネルギー摩擦材料として有用である。
【００５７】
本発明の好ましい実施態様及び他の実施態様についての上記説明は、例示であるように意図され、特許請求の範囲及び内容を限定するようには意図されないものである。
【図面の簡単な説明】
【図１】サイクル回数が増加するときの、比較例の摩擦材料に比べた、本発明の摩擦材料の中点値摩擦係数を示すグラフ。
【図２】本発明の摩擦材料のトルク曲線を示すグラフ。
【図１】
0004383565.tif 000003
【図２】
0004383565.tif 000004